(57)【要約】【課題】幅広い温度域において接着・粘着性、高靭性、高透明性を維持できる接着剤、およびそれに用いられるブロック共重合体を提供すること。【解決手段】ＡＢＡ型のブロック共重合体であり、Ａの重合体ブロックが（メタ）アクリル酸グリシジル重合体からなる重合体ブロックであり、Ｂの重合体ブロックがアクリル酸エステル重合体からなる重合体ブロックからなることを特徴とするブロック共重合体、およびそれからなる接着剤。【選択図】なし【特許請求の範囲】
【請求項１】
ＡＢＡ型のブロック共重合体であり、Ａの重合体ブロックが（メタ）アクリル酸グリシジル重合体からなる重合体ブロックであり、Ｂの重合体ブロックがアクリル酸エステル重合体からなる重合体ブロックからなることを特徴とするブロック共重合体。
【請求項２】
前記ＡＢＡ型のブロック共重合体中の（メタ）アクリル酸グリシジル重合体からなる重合体ブロックの比率が５質量％以上５０質量％未満である、請求項１に記載のブロック共重合体。
【請求項３】
ＡＢＡ型のブロック共重合体の数平均分子量が１万以上４０万未満、分子量分布が１．５未満である、請求項１または２に記載のブロック共重合体。
【請求項４】
アクリル酸エステル重合体からなる重合体ブロックがアクリル酸ｎ−ブチルを含んで構成されている、請求項１〜３のいずれかに記載のブロック共重合体。
【請求項５】
請求項１〜４のいずれかに記載のブロック共重合体を含む接着剤。
【発明の詳細な説明】
【技術分野】
【０００１】
本発明は、両末端にグリシジル基を有するブロック共重合体を用いることにより、幅広い温度域において接着・粘着性、高靭性、高透明性を維持できる接着剤、およびそれに用いられるブロック共重合体に関するものである。
【背景技術】
【０００２】
（メタ）アクリル酸系粘着剤は、一般的に耐光性、高い透明性、高靭性などの優れた特性を有しており、単量体の組み合わせにより様々な用途に適した機能を付加することが可能である。そのため、天然ゴム系粘着剤と並んで大量に生産され、電子電気部品、粘着テープ、付箋用糊など広く利用されている。
【０００３】
（メタ）アクリル酸系粘着剤の性質を向上させる手法としては、ベースである（メタ）アクリル酸単量体と、機能性を有した単量体を共重合させることが挙げられる。例えば特許文献１では、柔軟鎖のアクリル酸エステルのブロック共重合体と剛直鎖のメタクリル酸エステルとを、リビング重合法にて精密重合することにより、粘着性など優れた特性を有するアクリル粘着剤が提案されている。しかしながら、これらの粘着剤は、熱可塑性であり、ガラス転移温度が低く、高温域ではその粘着特性が失われてしまうという課題があった。
【０００４】
一方で、耐熱性が高いエポキシ系接着剤は、硬化して架橋構造を形成するため、耐熱性の他、耐薬品性、耐摩耗性などの優れた特性を有している。しかし、硬化により接着剤層の靭性が失われ、引裂や剥離に弱くなるという課題があった。
【０００５】
エポキシ系接着組成物の靭性を向上させる手法として、エポキシ成分に（メタ）アクリル酸などの高分子量成分を添加したエポキシ系接着組成物が提案されている（特許文献２、３）。特に特許文献３では、比較的高靭性で、かつ硬化後の海島構造が２００ｎｍ以下である透明接着組成物が提案されている。しかし、この方法でも構造が２００ｎｍ程度であることから、厚膜では透明性が低下してしまうという課題があった。
【先行技術文献】
【特許文献】
【０００６】
【特許文献１】特開２００３−１０５３００
【特許文献２】特開２００５−１５４６８７
【特許文献３】特開２０１０−２４１９５１
【発明の概要】
【発明が解決しようとする課題】
【０００７】
本発明の課題は、幅広い温度域において接着・粘着性、高靭性、高透明性を維持できる接着剤、およびそれに用いられる素材を提供することにある。
【課題を解決するための手段】
【０００８】
上記課題を解決するために、本発明は以下の構成を有するものである。
（１）ＡＢＡ型のブロック共重合体であり、Ａの重合体ブロックが（メタ）アクリル酸グリシジル重合体からなる重合体ブロックであり、Ｂの重合体ブロックがアクリル酸エステル重合体からなる重合体ブロックからなることを特徴とするブロック共重合体。
（２）前記ＡＢＡ型のブロック共重合体中の（メタ）アクリル酸グリシジル重合体からなる重合体ブロックの比率が５質量％以上５０質量％未満である、（１）に記載のブロック共重合体。
（３）ＡＢＡ型のブロック共重合体の数平均分子量が１万以上４０万未満、分子量分布が１．５未満である、（１）または（２）に記載のブロック共重合体。
（４）アクリル酸エステル重合体からなる重合体ブロックがアクリル酸ｎ−ブチルを含んで構成されている、（１）〜（３）のいずれかに記載のブロック共重合体。
（５）（１）〜（４）のいずれかに記載のブロック共重合体を含む接着剤。
【発明の効果】
【０００９】
本発明によれば、両末端にグリシジル基を有するブロック共重合体を含むことにより、幅広い温度域で高靭性・高透明性・接着性を維持できる接着剤を得ることができる。
【発明を実施するための形態】
【００１０】
本発明のブロック共重合体は、ＡＢＡ型のブロック共重合体であり、Ａの重合体ブロックが（メタ）アクリル酸グリシジル重合体からなる重合体ブロックであり、Ｂの重合体ブロックがアクリル酸エステル重合体からなる重合体ブロックからなることを特徴とする。ここで本発明における（メタ）アクリル酸とは、アクリル酸もしくはメタクリル酸を意味する。
【００１１】
本発明において、（メタ）アクリル酸グリシジル重合体からなる重合体ブロックは、（メタ）アクリル酸グリシジル単量体のみからなるホモ重合体であることが好ましいが、（メタ）アクリル酸グリシジル単量体と共重合可能な一種類以上の単量体を本発明の目的を損なわない範囲で含んでも良い。ただし、（メタ）アクリル酸グリシジル重合体からなる重合体ブロックにグリシジル基を有さない単量体が多く含まれていた場合、接着界面での架橋密度が低下するため、さらに高温での接着強度が大きく低下してしまうことがあり、好ましくない。（メタ）アクリル酸グリシジル重合体からなる重合体ブロックに有用に用いられる単量体ユニットの具体例として、アクリル酸グリシジル、メタクリル酸グリシジルが挙げられるが、本発明はこの例によって限定されるものではない。
【００１２】
本発明において、アクリル酸エステル重合体からなる重合体ブロックは、アクリル酸エステル単量体からなるホモ重合体であっても、１種類以上のアクリル酸エステル単量体ユニットを含むランダム共重合体であっても良い。アクリル酸エステル重合体からなる重合体ブロックの形成に有用なアクリル酸エステル単量体ユニットの具体例としては、アクリル酸メチル、アクリル酸エチル、アクリル酸ｎ−プロピル、アクリル酸ｎ−ブチル、アクリル酸イソブチル、アクリル酸ｎ−ペンチル、アクリル酸ｎ−ヘキシル、アクリル酸ｎ−ヘプチル、アクリル酸ｎ−オクチル、アクリル酸２−エチルヘキシル、アクリル酸ノニル、アクリル酸デシル、アクリル酸ドデシル、アクリル酸ステアリルなどのアクリル酸脂肪族炭化水素（たとえば炭素数１〜１８のアルキル）エステルが挙げられる。これらはそれぞれ単独または２種以上を組み合わせて用いることができる。アクリル酸エステル重合体からなる重合体ブロックのガラス転移温度が低いほど高靭性のブロック共重合体を得ることができるが、入手しやすさや経済性の観点から、アクリル酸ｎ−ブチル単量体のみからなるホモ重合体が好ましく用いられる。
【００１３】
また、本発明におけるブロック共重合体は、ＡＢＡ型のブロック共重合体であることを特徴とする。ブロック共重合体とは、少なくとも２種の異なる重合体ブロックが共有結合により結合されている重合体のことである。一般に、ブロック共重合体の構造としては、ジブロック共重合体、トリブロック共重合体、マルチブロック共重合体などがあげられるが、本発明は、良好な物性を発現する観点から、両末端が（メタ）アクリル酸グリシジル重合体からなる重合体ブロック、中央部がアクリル酸エステル重合体からなる重合体ブロックであるＡＢＡ型のトリブロック共重合体を必須とする。
【００１４】
本発明において、（メタ）アクリル酸グリシジル重合体からなる重合体ブロックの比率は共重合体全体の５質量％以上であること好ましい。（メタ）アクリル酸グリシジル重合体からなる重合体ブロックの比率が５質量％以下である場合、反応性官能基が少なくなりすぎ、高温域における接着性が低下してしまうことがある。また、（メタ）アクリル酸グリシジル重合体からなる重合体ブロックの比率は共重合体全体の５０質量％未満であることが好ましく、３０質量％未満の範囲がより好ましく、１０質量％未満がさらに好ましい。（メタ）アクリル酸グリシジル重合体からなる重合体ブロックの比率が５０質量％以上である場合、柔軟鎖であるアクリル酸エステル重合体からなる重合体ブロックの割合が低くなることにより、靭性が低下する場合がある。また（メタ）アクリル酸グリシジル重合体からなる重合体ブロックの比率が５０質量％以上である場合、ブロック共重合体は粉末であるため、接着剤としての取り扱いが難しくなることがある。なお、共重合体全体に対する（メタ）アクリル酸グリシジル重合体からなる重合体ブロックの比率については、重クロロホルムを溶媒とした１Ｈ−ＮＭＲ測定を用いて算出することができる。
【００１５】
本発明において、ブロック共重合体の数平均分子量（Ｍｎ）は１万以上であることが好ましく、４万以上であることがさらに好ましい。Ｍｎが１万を下回る場合、柔軟鎖であるアクリル酸エステル重合体からなる重合体ブロックの機械特性が十分に発揮されにくく、靭性が低下してしまうことがある。また取り扱いやすさの観点から、ブロック共重合体の数平均分子量は４０万未満であることが好ましく、２０万未満であることがより好ましく、１０万未満であることがさらに好ましい。
【００１６】
本発明のブロック共重合体は、重量平均分子量（Ｍｗ）と数平均分子量（Ｍｎ）の比である分子量分布（Ｍｗ／Ｍｎ）が１．５未満であることが好ましく、１．２未満であることがより好ましい。分子量分布（Ｍｗ／Ｍｎ）が１．５以上である場合、分子の均一性が低下し、機械特性が低下してしまうことがある。なお、数平均分子量および分子量分布についてはゲルパーミエーションクロマトグラフィー（ＧＰＣ）を用いて算出することができる。数平均分子量および分子量分布の測定方法としては例えば、カラムに、Ｓｈｏｄｅｘ８０Ｍ（登録商標、昭和電工製）２本と、Ｓｈｏｄｅｘ８０２（昭和電工製）１本を用い、サンプルを０．３μＬ注入し、流速１ｍＬ／ｍｉｎで測定したサンプルの保持時間を、ポリメチルメタクリル酸の校正用サンプルの保持時間を用いて分子量に換算して求める方法などが使用できる。
【００１７】
本発明のブロック共重合体は、分子量分布の制御の観点から、遷移金属錯体触媒を用いた種々の制御ラジカル重合、中でも構造制御において最もその弊害となる成長ラジカル間の停止反応をキャッピング剤により疑似停止させ、本来の停止反応を極力抑制することによってリビング的性質を重合反応に付与したリビングラジカル重合法がより好ましい。
【００１８】
リビングラジカル重合法は大きく３つの種類に分類されている。第１の方法は、成長ラジカルが捕捉ラジカルと可逆的に反応して共有化学種を形成する方法、第２の方法は、成長ラジカルが共有化学種と可逆的に反応してラジカルを生成する方法、第３の方法は、成長ラジカルが連鎖移動剤と可逆的に転移反応を起こして同じ型のラジカルを再生する方法である。本発明においては何れの方法も適用し得るが、好ましくは第１の方法と第２の方法であり、更に好ましくは第２の方法に分類される原子移動ラジカル重合法である。
【００１９】
原子移動ラジカル重合は、有機ハロゲン化物を開始剤とし、周期律表第７族、８族、９族、１０族または１１族元素を中心金属とする金属錯体を触媒とする重合法である（例えば、Ｍａｔｙｊａｓｚｅｗｓｋｉら、（Ｊ．Ａｍ．Ｃｈｅｍ．Ｓｏｃ．、１９９５、ｖｏｌ  １１７、ｐｐ５６１４、Ｍａｃｒｏｍｏｌｅｃｕｌｅｓ、1９９５、ｖｏｌ  ２８、ｐｐ７９０１、Ｓｃｉｅｎｃｅ、１９９６、ｖｏｌ２７２、ｐｐ８６６）、または、澤本ら、（Ｍａｃｒｏｍｏｌｅｃｕｌｅｓ、１９９５、ｖｏｌ  ２８、ｐｐ１７２１参照））。
【００２０】
原子移動ラジカル重合法において、開始剤として用いることができる有機ハロゲン化物は、ハロゲン基（ハロゲン原子）が結合している炭素がカルボニル基またはフェニル基などと結合しており、炭素−ハロゲン結合が活性化されて重合が開始する。使用する開始剤の量は、必要とするアクリル酸エステル重合体からなる重合体ブロックの分子量に合わせて、単量体とのモル比から決定すればよい。すなわち、開始剤１分子あたり、何分子の単量体を使用するかによって、アクリル酸エステル重合体からなる重合体ブロックの分子量を制御することができる。
【００２１】
原子移動ラジカル重合の触媒として用いられる遷移金属錯体としては、特に限定はないが、１価および０価の銅、２価のルテニウム、２価の鉄、ならびに、２価のニッケルの錯体が好ましく用いられる。
【００２２】
これらの中でも、コストや反応制御の点から銅の錯体がより好ましく用いられる。１価の銅化合物としては、たとえば、塩化銅（Ｉ）、臭化銅（Ｉ）、ヨウ化銅（Ｉ）、シアン化銅（Ｉ）、酸化銅（Ｉ）、過塩素酸銅（Ｉ）などがあげられ、その中でも塩化銅（Ｉ）、臭化銅（Ｉ）が重合の制御の観点から好ましい。１価の銅化合物を用いる場合、触媒活性を高めるために、２，２’−ビピリジル、その誘導体（たとえば４，４’−ジノリル−２，２’−ビピリジル、４，４’−ジ（５−ノリル）−２，２’−ビピリジルなど）などの２，２’−ビピリジル系化合物；１，１０−フェナントロリン、その誘導体（たとえば４，７−ジノリル−１，１０−フェナントロリン、５，６−ジノリル−１，１０−フェナントロリンなど）などの１，１０−フェナントロリン系化合物；テトラメチルエチレンジアミン、ペンタメチルジエチレントリアミン、ヘキサメチル（２−アミノエチル）アミンなどのポリアミンなどを配位子として添加してもよい。
【００２３】
使用する触媒、配位子の量は、使用する開始剤、単量体および溶媒の量と必要とする反応速度の関係から決定することが好ましい。例えば、分子量の高い重合体を得ようとする場合には、分子量の低い重合体を得ようとする場合よりも、開始剤と単量体の比を小さくしなければならないが、そのような場合には、触媒、配位子を多くすることにより、反応速度を増大させることができる。また、ガラス転移点が室温より高い重合体が生成する場合、系の粘度を下げて撹拌効率を上げるために適当な有機溶媒を添加した場合には、反応速度が低下する傾向があるが、そのような場合には、触媒、配位子を多くすることにより、反応速度を増大させることができる。
【００２４】
前記原子移動ラジカル重合は、各種の溶媒中または無溶媒中で行なうことができる。溶媒を使用する場合、その使用量は系全体の粘度と、必要とする撹拌効率の関係から適宜決定すればよい。
【００２５】
一般に、リビングラジカル重合によるブロック共重合体の重合方法としては、単量体を逐次添加する方法、あらかじめ合成した重合体を高分子開始剤として次の重合体ブロックを重合する方法、別々に重合した重合体ブロックを反応により結合する方法などが挙げられるが、本発明では、あらかじめ合成した重合体を高分子開始剤として次の重合体ブロックを重合する方法が好ましく用いられる。具体的には、特に限定されないが、以下の方法が挙げられる。
【００２６】
まず、開始剤としては有機ハロゲン化物が原料入手性、コストの観点から好ましい。さらに、アクリル酸エステル単量体を重合させる場合、生長末端が炭素−臭素結合を持つことが反応制御の観点から好ましいため、臭化物がより好ましく用いられる。ブロック共重合体を製造するには２官能性の開始剤を用いることができる。ここで２官能性の開始剤の例としてはジメチル−２，６−ジブロモヘプタンジオエート、ビス（ブロモメチル）ベンゼン、２，５-ジブロモアジピン酸ジエチルを挙げることができる。
【００２７】
次に、触媒として用いる遷移金属錯体としては、臭化銅（Ｉ）または塩化銅（Ｉ）が原料入手性、コストの観点から好ましい。この場合、触媒活性を高めるために、ペンタメチルジエチレントリアミンなどのポリアミンなどを配位子として添加してもよい。遷移金属錯体と配位子は、反応開始前にあらかじめ混合しておいてもよく、反応途中に適宜加えてもよい。重合溶媒は、必要に応じて使用してよく、反応溶液の撹拌効率、触媒濃度などに応じて選択すればよい。重合溶媒としては、上記に挙げたものを使用することができるが、キシレン、アニソール、ジフェニルエーテルが好ましく用いられる。単量体は、前述の種々の単量体を用いることができ、必要とする物性や反応性に応じて選択することができる。
【００２８】
アクリル酸エステル重合体からなるアクリル酸エステル重合体からなる重合体ブロックの重合方法は、特に限定されないが、開始剤、遷移金属錯体、重合溶媒、単量体を全て混合した後で昇温することにより開始させてもよく、いずれか一種の原料以外を混合して昇温させた後、残る原料を添加することで開始させてもよい。反応温度は０℃〜１３０℃が好ましく、５０℃〜９０℃がより好ましい。重合反応終了後、遷移金属錯体、重合溶媒、単量体を除去することで、アクリル酸エステル重合体からなる重合体ブロックを単離することができる。
【００２９】
単離したアクリル酸エステル重合体からなる重合体ブロックに、遷移金属錯体、重合溶媒、（メタ）アクリル酸グリシジル重合体からなる重合体ブロックを構成する単量体を追加することで、さらに（メタ）アクリル酸グリシジル重合体からなる重合体ブロックを重合させることができる。
【００３０】
用いる単量体としては、前述の単量体を用いることができ、必要とする物性、反応性に応じて選択することができる。また（メタ）アクリル酸グリシジル重合体からなる重合体ブロックを重合させる際に用いる遷移金属錯体、重合溶媒および配位子は、アクリル酸エステル重合体からなる重合体ブロックの重合時に用いたものと同じであっても異なっていてもよい。ただし、アクリル酸エステル重合体からなる重合体ブロックの重合に臭化銅（Ｉ）を用い、かつ（メタ）アクリル酸グリシジル重合体からなる重合体ブロックを構成する単量体にメタクリル酸系単量体が含まれる場合には、塩化銅（Ｉ）を追加することが好ましい。これは、反応制御の観点から、メタクリル酸系単量体の重合においては、炭素−塩素結合を有することが好ましいため、最初に重合したアクリル酸エステル重合体からなる重合体ブロックの末端の炭素−臭素結合を炭素−塩素結合に変換することができるからである。ここで、炭素−塩素結合は炭素−臭素結合より安定であるため、上記の変換は効率的に進行する。
【００３１】
（メタ）アクリル酸グリシジル重合体からなる重合体ブロックの重合反応温度は０℃〜８０℃が好ましく、より好ましくは３０℃〜６０℃である。反応温度が高すぎると、（メタ）アクリル酸グリシジル重合体からなる重合体ブロックに含まれるグリシジル基が開環してしまい、ゲル化することがある。重合反応終了後、遷移金属錯体、重合溶媒、単量体を除去することで、ブロック共重合体を単離することができる。
【００３２】
本発明のブロック共重合体は、接着剤、シーリング剤等に好適に用いることができる。本発明のブロック共重合体を接着剤として用いる際、ブロック共重合体の他、必要に応じて硬化剤を加えることが好ましい。硬化剤を加え、適当な硬化温度で硬化させることで、ブロック共重合体中のグリシジル基が硬化剤と反応し、架橋するためさらに高い接着性を得ることができる。
【００３３】
本発明のブロック共重合体に加える硬化剤の例としては、イミダゾール類、３級アミン、芳香族アミンなどが挙げられるが、これらの例によって限定されるものではない。
【００３４】
イミダゾール類の例としては、２−メチルイミダゾール、２−プロピルイミダゾール、２−エチル−４−メチルイミダゾールなどが挙げられる。３級アミンとしては、Ｎ，Ｎ−ジメチルアニリン、Ｎ，Ｎ−ジメチルベンジルアミン、２，４，６−トリス（ジメチルアミノメチル）フェノールなどが挙げられる。
【００３５】
芳香族アミンの例としては、ジアミノジフェニルスルホン、ジアミノジフェニルメタンが挙げられ、脂肪族アミンの例としてはジシアンジアミドまたはその誘導体が挙げられる。ジシアンジアミドの誘導体は、ジシアンジアミドに各種化合物を結合させたものであり、エポキシ樹脂との反応物、ビニル化合物やアクリル化合物との反応物などが挙げられる。
【００３６】
イミダゾール類または３級アミンを硬化剤として添加する場合、ブロック共重合体１００質量部に対して硬化剤を０．５〜１０質量部の範囲となることが好ましい。硬化剤が０．５質量部に満たない場合は、ブロック共重合体の反応率、耐熱性が低下する場合がある。また、硬化剤が１０質量部を超える場合は、ブロック共重合体の反応率、接着性は充分であるが、靭性が低下する場合がある。
【００３７】
芳香族アミン系または脂肪族アミンを硬化剤として添加する場合、添加量は、ブロック共重合体に含まれるグリシジル基１当量に対し、活性水素基が０．６〜１．０当量の範囲となることが好ましく、０．７〜０．９当量の範囲となることがより好ましい。活性水素基が０．６当量に満たない場合は、ブロック共重合体の反応率、耐熱性が低下する場合がある。また、活性水素基が１．０当量を超える場合は、ブロック共重合体の反応率、接着性は充分であるが、靭性が低下する場合がある。
【００３８】
かかる本発明のブロック共重合体は接着剤の構成要素に用いることが好適である。本発明の接着剤は、硬化温度や硬化時間は特に限定されず、配合する硬化剤や触媒に応じて適宜選択できる。例えば、２−エチル−４−メチルイミダゾールを用いた場合には、１５０℃の温度で１０分硬化させるのが好ましい。また、ジアミノジフェニルスルホンを用いた場合には、２００℃の温度で３０分、ジアミノジフェニルメタンを用いた場合には１８０℃の温度で３０分硬化させるのが好ましく、またジシアンジアミドを用いた場合には１５０℃の温度で３０分硬化させるのが好ましい。
【００３９】
本発明の接着剤に配合する硬化剤としては、上記の中でも、硬化性、透明性の観点からイミダゾール類が好ましく用いられる。
【００４０】
本発明のブロック共重合体およびそれからなる接着剤の被接着材としては、木材、ゴム、繊維布などが挙げられ、同種または異種の被接着材の接着に用いることができる。また、本発明のブロック共重合体およびそれからなる接着剤を被接着材に塗布する方法は特に限定されない。具体例としては、溶剤に溶解させて塗布する溶液塗布法、無溶剤で加熱溶融させて塗布するホットメルト塗布法などが挙げられる。
【００４１】
以下、実施例を挙げて本発明を説明するが、本発明はこれらの例によって限定されるものではない。
【実施例】
【００４２】
（合成例１）
＜ブロック共重合体（ＢＣＰ１）の合成＞
アクリル酸ｎ−ブチル９５ｇ、Ｎ，Ｎ，Ｎ’，Ｎ”，Ｎ”−ペンタメチルジエチレントリアミン０．４５ｇ、キシレン１０ｇをフラスコに投入し、２０分間窒素バブリングを行い，臭化第一銅０．３７ｇを加えた。窒素バブリングを行ったアクリルｎ−ブチル酸５ｇ、ジメチル−２,６−ジブロモヘプタジオエート０．９０ｇを加え、８５℃の水浴中で重合を開始した。１２０分経過後、得られた重合溶液を氷水で冷却し、アセトンで薄めて反応を終了させた。アルミナを加えて攪拌して上澄みを分取する作業を３回繰り返して金属成分を除去した。さらにエバポレーターを用いて１００℃で１時間減圧加熱し、溶媒および残存単量体を除去し、アクリル酸ｎ−ブチル重合体を得た。
【００４３】
続いてフラスコ内に上記アクリル酸ｎ−ブチル重合体１５ｇ、Ｎ，Ｎ，Ｎ’，Ｎ”，Ｎ”−ペンタメチルジエチレントリアミン０．０６ｇ、ジフェニルエーテル２０ｇ、メタクリル酸グリシジル５ｇを加えて攪拌し、１０分間窒素バブリングを行った。均一に混合した溶液に塩化銅（Ｉ）０．０３５ｇを加え、５０℃水浴内で重合を開始した。３０分経過後、重合溶液をメタノール中に滴下し、重合体の沈殿物を得た後、沈殿物をメタノールで洗浄した。さらにアセトンに溶解させ、活性アルミナカラムを通して金属成分を除去した。その後ロータリーエバポレーターを用いて常温・減圧下でアセトンを除去し、真空乾燥させることでブロック共重合体（ＢＣＰ１）を得た。
【００４４】
＜数平均分子量および分子量分布の測定＞
数平均分子量および分子量分布についてはＧＰＣを用いて算出した。数平均分子量および分子量分布の測定方法として、カラムに、Ｓｈｏｄｅｘ８０Ｍ（登録商標、昭和電工製）２本と、Ｓｈｏｄｅｘ８０２（昭和電工製）１本を用い、サンプルを０．３μＬ注入し、流速１ｍＬ／ｍｉｎで測定したサンプルの保持時間を、ポリメチルメタクリル酸の校正用サンプルの保持時間を用いて分子量に換算して求めた。さらに、得られた数平均分子量（Ｍｎ）および重量平均分子量（Ｍｗ）から、分子量分布（Ｍｎ／Ｍｗ）を求めた。その結果、ＢＣＰ１は分子量が約４４，５００、分子量分布が１．２９であった。
【００４５】
＜重合体ブロック比率の算出＞
重クロロホルムを溶媒とした１Ｈ−ＮＭＲ測定を行い、メタクリル酸グリシジル重合体由来のグリシジル基のピーク面積およびアクリル酸ブチル重合体由来のアルキル基のピーク面積の比率からメタクリル酸グリシジル重合体の比率を算出したところ、共重合体全体に対するメタクリル酸グリシジル重合体の割合は１０質量％であった。
【００４６】
（合成例２）
＜ブロック共重合体（ＢＣＰ２）の合成＞
合成例１と同様の操作を行い、アクリル酸ｎ−ブチル重合体を得た。続いてフラスコ内に上記アクリル酸ｎ−ブチル重合体１５ｇ、Ｎ，Ｎ，Ｎ’，Ｎ”，Ｎ”−ペンタメチルジエチレントリアミン０．０６ｇ、ジフェニルエーテル２０ｇ、メタクリル酸グリシジル５ｇを加えて攪拌し、１０分間窒素バブリングを行った。均一に混合した溶液に塩化銅（Ｉ）０．０３５ｇを加え、５０℃水浴内で重合を開始した。６０分経過後、重合溶液をメタノール中に滴下し、重合体の沈殿物を得た後、沈殿物をメタノールで洗浄した。さらにアセトンに溶解させ、活性アルミナカラムを通して金属成分を除去した。その後ロータリーエバポレーターを用いて常温・減圧下でアセトンを除去し、真空乾燥させることでブロック共重合体（ＢＣＰ２）を得た。（数平均分子量および分子量分布の測定）
合成例１と同様にＧＰＣ測定を行ったところ、ＢＣＰ２は分子量が約５０，０００、分子量分布が１．３２であった。
【００４７】
＜重合体ブロック比率の算出＞
合成例１と同様に１Ｈ−ＮＭＲ測定を行ったところ、共重合体全体に対するメタクリル酸グリシジル重合体の割合は２０質量％であった。
【００４８】
（合成例３）
＜ブロック共重合体（ＢＣＰ３）の合成＞
合成例１と同様の操作を行い、アクリル酸ｎ−ブチル重合体を得た。続いてフラスコ内に上記アクリル酸ｎ−ブチル重合体１５ｇ、Ｎ，Ｎ，Ｎ’，Ｎ”，Ｎ”−ペンタメチルジエチレントリアミン０．０６ｇ、ジフェニルエーテル２０ｇ、メタクリル酸グリシジル２５ｇを加えて攪拌し、１０分間窒素バブリングを行った。均一に混合した溶液に塩化銅（Ｉ）０．０３５ｇを加え、５０℃水浴内で重合を開始した。９０分経過後、重合溶液をメタノール中に滴下し、重合体の沈殿物を得た後、沈殿物をメタノールで洗浄した。さらにアセトンに溶解させ、活性アルミナカラムを通して金属成分を除去した。その後ロータリーエバポレーターを用いて常温・減圧下でアセトンを除去し、真空乾燥させることでブロック共重合体（ＢＣＰ３）を得た。（数平均分子量および分子量分布の測定）
合成例１と同様にＧＰＣ測定を行ったところ、ＢＣＰ３は分子量が約６６，０００、分子量分布が１．３２であった。
【００４９】
＜重合体ブロック比率の算出＞
合成例１と同様に１Ｈ−ＮＭＲ測定を行ったところ、共重合体全体に対するメタクリル酸グリシジル重合体の割合は４０質量％であった。
【００５０】
（合成例４）
＜ブロック共重合体（ＢＣＰ４）の合成＞
合成例１と同様の操作を行い、アクリル酸ｎ−ブチル重合体を得た。続いてフラスコ内に上記アクリル酸ｎ−ブチル重合体１５ｇ、Ｎ，Ｎ，Ｎ’，Ｎ”，Ｎ”−ペンタメチルジエチレントリアミン０．０６ｇ、ジフェニルエーテル２０ｇ、メタクリル酸グリシジル５ｇを加えて攪拌し、１０分間窒素バブリングを行った。均一に混合した溶液に塩化銅（Ｉ）０．０３５ｇを加え、５０℃水浴内で重合を開始した。５分経過後、重合溶液をメタノール中に滴下し、重合体の沈殿物を得た後、沈殿物をメタノールで洗浄した。さらにアセトンに溶解させ、活性アルミナカラムを通して金属成分を除去した。その後ロータリーエバポレーターを用いて常温・減圧下でアセトンを除去し、真空乾燥させることでブロック共重合体（ＢＣＰ４）を得た。
【００５１】
＜数平均分子量および分子量分布の測定＞
合成例１と同様にＧＰＣ測定を行ったところ、ＢＣＰ４は分子量が約４１，０００、分子量分布が１．２８であった。
【００５２】
＜重合体ブロック比率の算出＞
合成例１と同様に１Ｈ−ＮＭＲ測定を行ったところ、共重合体全体に対するメタクリル酸グリシジル重合体の割合は３質量％であった。
【００５３】
（合成例５）
＜ブロック共重合体（ＢＣＰ５）の合成＞
合成例１と同様の操作を行い、アクリル酸ｎ−ブチル重合体を得た。続いてフラスコ内に上記アクリル酸ｎ−ブチル重合体１５ｇ、Ｎ，Ｎ，Ｎ’，Ｎ”，Ｎ”−ペンタメチルジエチレントリアミン０．０６ｇ、ジフェニルエーテル２０ｇ、メタクリル酸グリシジル３５ｇを加えて攪拌し、１０分間窒素バブリングを行った。均一に混合した溶液に塩化銅（Ｉ）０．０３５ｇを加え、５０℃水浴内で重合を開始した。１８０分経過後、重合溶液をメタノール中に滴下し、重合体の沈殿物を得た後、沈殿物をメタノールで洗浄した。さらにアセトンに溶解させ、活性アルミナカラムを通して金属成分を除去した。その後ロータリーエバポレーターを用いて常温・減圧下でアセトンを除去し、真空乾燥させることでブロック共重合体（ＢＣＰ５）を得た。（数平均分子量および分子量分布の測定）
合成例１と同様にＧＰＣ測定を行ったところ、ＢＣＰ５は分子量が約１０１，０００、分子量分布が１．３０であった。
【００５４】
＜重合体ブロック比率の算出＞
合成例１と同様に１Ｈ−ＮＭＲ測定を行ったところ、共重合体全体に対するメタクリル酸グリシジル重合体の割合は６０質量％であった。
【００５５】
（実施例１）
＜接着力評価＞
ＪＩＳ  Ｋ６８５０に準拠して接着力の評価を行った。合成例１で合成したＢＣＰ１を２枚のカプトンフィルム（幅×長さが２５ｍｍ×１００ｍｍ）に対し、重ね合わせ部分が１２．５ｍｍ、接着層の厚さが０．３ｍｍとなるように、実施例１で合成したブロック共重合体を挟み込んだ後、１３０℃、１．５ｋｇＮの力で１時間圧着した。作製した試験片を重ね合わせ部分の端から５０ｍｍ離し、力が均等にかかるようにそれぞれのフィルムの端を引張試験機に固定した。室温もしくは８０℃、チャック移動速度５ｍｍ／ｍｉｎの条件で引張試験を行い、破断時に試験片にかかった力を接着力として評価を行った。評価結果は表１にまとめた。
【００５６】
＜接着剤の靭性評価＞
カプトンフィルム（幅×長さが２５ｍｍ×１００ｍｍ）に対し、重ね合わせ部分が５０ｍｍ、接着層の厚さが０．２ｍｍとなるように、ＢＣＰ１を挟み込んだ後、１３０℃、１．５ｋｇＮの力で１時間圧着した。接着部分を手で折り曲げ、フィルムに追随するようならば靭性あり（○）、追随せずに破断するならば靭性なし（×）、として靭性の評価を行った。
【００５７】
＜接着剤の透明性評価＞
カプトンフィルム（幅×長さが２５ｍｍ×１００ｍｍ）に対し、重ね合わせ部分が５０ｍｍ、接着層の厚さが０．２ｍｍとなるように、ＢＣＰ１を挟み込んだ後、１３０℃、１．５ｋｇＮの力で１時間圧着した。
接着部分を目視で観察し、透明性あり（○）、透明性なし（×）として透明性の評価を行った。評価結果は表１にまとめた。
【００５８】
（実施例２）
ＢＣＰ１の代わりにＢＣＰ２を用いて、実施例１と同様の手順で試験片を作製し、評価を行った。評価結果は表１にまとめた。
【００５９】
（実施例３）
ＢＣＰ１の代わりにＢＣＰ３を用いて、実施例１と同様の手順で試験片を作製し、評価を行った。評価結果は表１にまとめた。
【００６０】
（実施例４）
ブロック共重合体１００質量部に対し、４−メチル−２−エチルイミダゾールを３質量部加えたこと以外は実施例１と同様の手順で試験片を作製し、評価を行った。評価結果は表１にまとめた。
【００６１】
（実施例５）
ＢＣＰ１の代わりにＢＣＰ２を用いたこと以外は、実施例４と同様の手順で試験片を作製し、評価を行った。評価結果は表１にまとめた。
【００６２】
（実施例６）
ＢＣＰ１の代わりにＢＣＰ３を用いたこと以外は、実施例４と同様の手順で試験片を作製し、評価を行った。評価結果は表１にまとめた。
【００６３】
（比較例１）
ブロック共重合体の代わりにアクリル酸ｎ−ブチル重合体を用いたこと以外は、実施例１と同様の手順で試験片を作製し、評価を行った。評価結果は表１にまとめた。
【００６４】
（比較例２）
ブロック共重合体の代わりに、アクリル酸ｎ−ブチル重合体とメタクリル酸グリシジル重合体を９０：１０の比率で混合した混合物を用いた。しかし、メタクリル酸グリシジル重合体が粉末であるため、アクリル酸ｎ−ブチル重合体、メタクリル酸グリシジル重合体を少量のアセトンに溶解させて用いた。その他は実施例１と同様の手順で試験片を作製し、評価を行った。評価結果は表１にまとめた。
【００６５】
（比較例３）
ブロック共重合体の代わりに、アクリル酸ｎ−ブチル重合体、メタクリル酸グリシジル重合体、４−メチル−２−エチルイミダゾールを９０：１０：３の比率で混合した混合物を用いた。しかし、メタクリル酸グリシジル重合体が粉末であるため、アクリル酸ｎ−ブチル重合体、メタクリル酸グリシジル重合体、４−メチル−２−エチルイミダゾールを少量のアセトンに溶解させて用いた。その他は実施例１と同様の手順で試験片を作製し、評価を行った。評価結果は表１にまとめた。
【００６６】
（比較例４）
ブロック共重合体の代わりにメタクリル酸グリシジル重合体を用いたこと以外は、実施例４と同様の手順で試験片を作製し、評価を行った。評価結果は表１にまとめた。
【００６７】
（比較例５）
ＢＣＰ１の代わりにＢＣＰ４を用いて、実施例４と同様の手順で試験片を作製し、評価を行った。評価結果は表１にまとめた。
【００６８】
（比較例６）
ＢＣＰ１の代わりにＢＣＰ５を用いたが、ＢＣＰ５が粉末であるため、ＢＣＰ５、４−メチル−２−エチルイミダゾールを少量のアセトンに溶解させて用いた。その他は実施例４と同様の手順で試験片を作製し、評価を行った。評価結果は表１にまとめた。
【００６９】
【表１】
2014173022.tif 000002
【産業上の利用可能性】
【００７０】
本発明のブロック共重合体は、幅広い温度域において接着・粘着性、高靭性、高透明性を維持できる接着剤に用いられるのみならず、例えば、繊維強化複合材料の構成要素としても用いられ、その応用範囲がこれらに限られるものではない。
【００７１】
例えば、本発明のブロック共重合体が繊維強化複合材料の製造に用いられる構成要素に用いられる場合、これをエポキシ化合物および硬化剤とともに、また必要に応じて硬化促進剤とともに用いられることにより、それを硬化して得られるエポキシ樹脂硬化物は高度に秩序化した相構造が形成され、耐衝撃性、靭性および剛性に優れた繊維強化複合材料が得られる。